(57)【要約】【課題】  交流磁気特性および成形性を向上することのできる軟磁性材料、圧粉磁心、および軟磁性材料の製造方法を提供する。【解決手段】  本発明の軟磁性材料は、圧粉磁心の作製に用いられる軟磁性材料であって、絶縁被膜２０ａが表面に形成された鉄粒子１０ａと、センダストまたはパーマロイの少なくともいずれか一方よりなる添加物粒子１０ｂとを含んでいる。添加物粒子１０ｂは０質量％より大きく３０質量％以下の割合で含まれている。【選択図】        図１
2005303007.tif 000002
【特許請求の範囲】
【請求項１】
圧粉磁心の作製に用いられる軟磁性材料であって、
絶縁被膜が表面に形成された鉄粒子と、センダストまたはパーマロイの少なくともいずれか一方よりなる添加物粒子とを含み、前記添加物粒子を０質量％より大きく３０質量％以下の割合で含むことを特徴とする軟磁性材料。
【請求項２】
前記添加物粒子を５質量％以上２５質量％以下の割合で含むことを特徴とする、請求項１に記載の軟磁性材料。
【請求項３】
熱可塑性樹脂を０．０１質量％以上０．１質量％以下の割合でさらに含むことを特徴とする、請求項１または２に記載の軟磁性材料。
【請求項４】
請求項１〜３のいずれかに記載の軟磁性材料を用いて作製された圧粉磁心であって、飽和磁束密度が１．５Ｔ以上であることを特徴とする、圧粉磁心。
【請求項５】
絶縁被膜が表面に形成された鉄粒子と、センダストまたはパーマロイの少なくともいずれか一方よりなる添加物粒子とが混合された混合粉末を作製する工程と、
前記混合粉末を加圧成形して成形体を形成する工程と、
前記成形体を熱処理する工程とを備え、
前記混合粉末を作製する工程において、前記添加物粒子を０質量％より大きく３０質量％以下の割合で混合することを特徴とする、軟磁性材料の製造方法。
【請求項６】
前記混合粉末を作製する工程において、前記添加物粒子を５質量％以上２５質量％以下の割合で混合することを特徴とする、請求項５に記載の軟磁性材料の製造方法。
【請求項７】
前記混合粉末を作製する工程において、熱可塑性樹脂を０．０１質量％以上０．１質量％以下の割合でさらに混合することを特徴とする、請求項５または６に記載の軟磁性材料の製造方法。
【請求項８】
前記成形体を形成する工程において、前記混合粉末に９８０ＭＰａ以上の圧力を加えることを特徴とする、請求項５〜７のいずれかに記載の軟磁性材料の製造方法。
【発明の詳細な説明】
【技術分野】
【０００１】
本発明は、軟磁性材料、圧粉磁心、および軟磁性材料の製造方法に関し、より特定的には、交流磁気特性および成形性を向上することのできる軟磁性材料、圧粉磁心、および軟磁性材料の製造方法に関する。
【背景技術】
【０００２】
電磁弁、モータ、または電源回路などを有する電気機器には、軟磁性材料が使用されている。この軟磁性材料は、複数の複合磁性粒子よりなっており、複合磁性粒子は、たとえば純鉄よりなる金属磁性粒子と、その表面を被覆するたとえばリン酸塩よりなる絶縁被膜とを有している。軟磁性材料には、小さな磁場の印加で大きな磁束密度を得ることができ、外部からの磁界変化に対して敏感に反応できる磁気的特性が求められる。
【０００３】
この軟磁性材料を用いて作製した圧粉磁心を交流磁場で使用した場合、鉄損と呼ばれるエネルギー損失が生じる。この鉄損は、ヒステリシス損と渦電流損との和で表わされる。ヒステリシス損とは、軟磁性材料の磁束密度を変化させるために必要なエネルギーによって生じるエネルギー損失をいう。ヒステリシス損は作動周波数に比例するので、主に低周波領域において支配的になる。また、ここで言う渦電流損とは、主として軟磁性材料を構成する金属磁性粒子間を流れる渦電流によって生じるエネルギー損失をいう。渦電流損は作動周波数の２乗に比例するので、主に高周波領域において支配的になる。
【０００４】
圧粉磁心にはこの鉄損の発生を小さくする磁気的特性、すなわち高い交流磁気特性が求められる。これを実現するためには、軟磁性材料の透磁率μ、飽和磁束密度Ｂｓおよび電気抵抗率ρを大きくし、軟磁性材料の保磁力Ｈｃを小さくすることが必要となる。従来の軟磁性材料の原料である純鉄は磁気異方性を有しているため、純鉄からなる軟磁性材料の交流磁気特性を向上するには限界があった。
【０００５】
圧粉磁心の交流磁気特性を向上する方法として、純鉄と比較して透磁率μが高く、保磁力Ｈｃが低いパーマロイおよびセンダストを用いて軟磁性材料を製造する方法が考えられる。しかし、純鉄の硬度と比較してパーマロイおよびセンダストの硬度は非常に大きいので、パーマロイおよびセンダストを用いて製造した軟磁性材料は成形性が悪く、その結果、得られる成形体の密度が低いという問題があった。
【０００６】
そこで、センダストを用いた軟磁性材料の成形性を向上することのできる製造方法として、６５質量％〜９８質量％の割合のセンダストと、２質量％〜３５質量％の割合の高圧縮性軟磁性金属粉との混合物をバインダーによって結合させる製造方法が、たとえば特開平６−２３６８０８号公報（特許文献１）に開示されている。
【特許文献１】特開平６−２３６８０８号公報
【発明の開示】
【発明が解決しようとする課題】
【０００７】
しかしながら、純鉄よりなる圧粉磁心の飽和磁束密度Ｂｓが２．１５Ｔであるのに対し、上記特許文献１の圧粉磁心の飽和磁束密度Ｂｓはいずれも０．８３Ｔ以下となっており、十分な飽和磁束密度Ｂｓが得られていなかった。これは、センダストの飽和磁束密度Ｂｓが低いことに起因するものである。飽和磁束密度Ｂｓが低いと、圧粉磁心の磁束密度を一定以上にするのに必要な交流磁場が大きくなってしまうため、交流磁気特性が低下してしまう。特にモータや電源用トランスコアなどに用いられる圧粉磁心には少なくとも１．５Ｔ以上の飽和磁束密度が必要であり、上記特許文献１の圧粉磁心では十分な飽和磁束密度Ｂｓが得られなかった。
【０００８】
また、上記特許文献１の軟磁性材料は、センダストを主成分としているため、成形性が十分ではないという問題が依然としてあった。
【０００９】
そこで本発明の目的は、上記の課題を解決することであり、交流磁気特性および成形性を向上することのできる軟磁性材料、圧粉磁心、および軟磁性材料の製造方法を提供することである。
【課題を解決するための手段】
【００１０】
本発明の軟磁性材料は、圧粉磁心の作製に用いられる軟磁性材料であって、絶縁被膜が表面に形成された鉄粒子と、センダストまたはパーマロイの少なくともいずれか一方よりなる添加物粒子とを含んでいる。添加物粒子は０質量％より大きく３０質量％以下の割合で含まれている。
【００１１】
本発明の軟磁性材料の製造方法は、以下の工程を備えている。絶縁被膜が表面に形成された鉄粒子と、センダストまたはパーマロイの少なくともいずれか一方よりなる添加物粒子とが混合された混合粉末を作製する。混合粉末を加圧成形して成形体を形成する。成形体を熱処理する。混合粉末を作製する際に、添加物粒子は０質量％より大きく３０質量％以下の割合で混合される。
【００１２】
本発明の軟磁性材料およびその製造方法によれば、軟磁性材料に交流磁界が印加されると、軟磁性材料に含まれるセンダストまたはパーマロイが容易に磁化され、磁化されたセンダストまたはパーマロイが周囲の鉄分の磁化を促進する。その結果、純鉄よりなる場合では到達することのできない高い交流磁気特性を有する軟磁性材料を得ることができる。また、センダストまたはパーマロイの量を３０質量％以下とすることで、センダストまたはパーマロイによる飽和磁束密度Ｂｓの低下を抑えることができる。さらに、センダストまたはパーマロイの量を３０質量％以下とすることで、センダストまたはパーマロイによる成形性の低下を抑えることができる。したがって、軟磁性材料の成形性を向上することができる。
【００１３】
本発明の軟磁性材料において好ましくは、添加物粒子が５質量％以上２５質量％以下の割合で含まれている。
【００１４】
本発明の軟磁性材料の製造方法において好ましくは、混合粉末を作製する際に、添加物粒子が５質量％以上２５質量％以下の割合で混合される。
【００１５】
これにより、軟磁性材料の交流磁気特性を一層向上することができる。
【００１６】
本発明の軟磁性材料において好ましくは、熱可塑性樹脂が０．０１質量％以上０．１質量％以下の割合でさらに含まれている。
【００１７】
本発明の軟磁性材料において好ましくは、混合粉末を作製する際に、熱可塑性樹脂が０．０１質量％以上０．１質量％以下の割合でさらに混合される。
【００１８】
これにより、熱可塑性樹脂が鉄粒子および添加物粒子の間に介在している状態になる。
熱可塑性樹脂の割合を０．０１質量％以上とすることにより、加圧成形時の応力を受けて鉄粒子および添加物粒子の間で熱可塑性樹脂がたわむことにより、鉄粒子および添加物粒子の間で潤滑剤として機能するようになる。また、鉄粒子同士の間の絶縁性を高めることができる。一方、熱可塑性樹脂の割合を０．１質量％以下とすることにより、軟磁性材料の磁性体部分の密度を高くすることができるので、交流磁気特性を高く保つことができる。
【００１９】
本発明の軟磁性材料の製造方法において好ましくは、成形体を形成する際に、混合粉末に９８０ＭＰａ以上の圧力が加えられる。
【００２０】
これにより、軟磁性材料を高密度化することができるので、飽和磁束密度Ｂｓを向上することができ、交流磁気特性を向上することができる。
【００２１】
本発明の軟磁性材料を用いて圧粉磁心を作製することにより、飽和磁束密度が１．５Ｔ以上の圧粉磁心を得ることができる。
【発明の効果】
【００２２】
本発明の軟磁性材料およびその製造方法によれば、軟磁性材料に交流磁界が印加されると、軟磁性材料に含まれるセンダストまたはパーマロイが容易に磁化され、磁化されたセンダストまたはパーマロイが周囲の鉄分の磁化を促進する。その結果、純鉄よりなる場合では到達することのできない高い交流磁気特性を有する圧粉磁心を得ることができる。また、センダストまたはパーマロイの量を３０質量％以下とすることで、センダストまたはパーマロイによる飽和磁束密度Ｂｓの低下を抑えることができる。さらに、センダストまたはパーマロイの量を３０質量％以下とすることで、センダストまたはパーマロイによる成形性の低下を抑えることができる。したがって、軟磁性材料の成形性を向上することができる。
【００２３】
なお、本明細書中において「パーマロイ」とは、４０質量％以上５０質量％以下の割合のＮｉ（ニッケル）と、Ｆｅ（鉄）とで構成されている合金を意味している。また、「センダスト」とは、４質量％以上１３質量％以下の割合のＳｉ（シリコン）と、４質量％以上７質量％以下のＡｌ（アルミニウム）と、Ｆｅとで構成されている合金を意味している。
【発明を実施するための最良の形態】
【００２４】
以下、本発明の一実施の形態について、図に基づいて説明する。
【００２５】
図１は、本発明の一実施の形態における軟磁性材料の製造方法によって作製された成形体を拡大して示す模式図である。
【００２６】
図１を参照して、軟磁性材料の成形体（圧粉磁心）は、複数の複合磁性粒子３０によって構成されており、複合磁性粒子３０は、２種類の複合磁性粒子３０ａ，３０ｂにより構成されている。複合磁性粒子３０ａは、金属磁性粒子としての鉄粒子１０ａと、鉄粒子１０ａの表面に形成された絶縁被膜２０ａとを有している。また、複合磁性粒子３０ｂは、金属磁性粒子としての添加物粒子１０ｂと、添加物粒子１０ｂの表面に形成された絶縁被膜２０ｂとを有している。添加物粒子１０ｂは、センダストまたはパーマロイの少なくともいずれか一方よりなっている。添加物粒子１０ｂは０質量％より大きく３０質量％以下の割合、好ましくは５質量％以上２５質量％以下の割合で軟磁性材料中に含まれている。複数の複合磁性粒子３０の各々の間には有機物４０が介在している。複数の複合磁性粒子３０の各々は、有機物４０によって接合されていたり、複合磁性粒子３０が有する凹凸の噛み合わせによって接合されていたりする。有機物４０は、０．０１質量％以上０．１質量％以下の割合で軟磁性材料中に含まれている。
【００２７】
鉄粒子１０ａの平均粒径は、５μｍ以上３００μｍ以下であることが好ましい。鉄粒子１０ａの平均粒径が５μｍ以上である場合、鉄が酸化されにくくなるため、軟磁性材料の磁気的特性の低下を抑止できる。また、鉄粒子１０ａの平均粒径が３００μｍ以下である場合、後に続く成形工程時において混合粉末の圧縮性が低下することを抑止できる。これにより、成形工程によって得られた成形体の密度が低下せず、取り扱いが困難になることを防ぐことができる。
【００２８】
なお、平均粒径とは、ふるい法によって測定した粒径のヒストグラム中、粒径の小さい方からの質量の和が総質量の５０％に達する粒子の粒径、つまり５０％粒径Ｄをいう。
【００２９】
絶縁被膜２０ａ，２０ｂは、たとえばリン酸アルミニウム化合物と、リン酸カルシウム化合物とを含む絶縁体よりなっている。また、添加物粒子１０ｂがセンダストよりなっている場合には、センダストに含有されるＡｌの酸化膜を絶縁被膜２０ｂとしてもよい。絶縁被膜２０ａ，２０ｂは、鉄粒子１０ａおよび添加物粒子１０ｂ間の絶縁層として機能する。鉄粒子１０ａおよび添加物粒子１０ｂを絶縁被膜２０ａ，２０ｂで覆うことによって、軟磁性材料の電気抵抗率ρを大きくすることができる。これにより、鉄粒子１０ａおよび添加物粒子１０ｂ間に渦電流が流れるのを抑制して、軟磁性材料の渦電流損に起因する鉄損を低減させることができる。
【００３０】
絶縁被膜２０ａ，２０ｂの厚みは、０．００５μｍ以上２０μｍ以下であることが好ましい。絶縁被膜２０の厚みを０．００５μｍ以上とすることによって、渦電流によるエネルギー損失を効果的に抑制することができる。また、絶縁被膜２０ａ，２０ｂの厚みを２０μｍ以下とすることによって、軟磁性材料に占める絶縁被膜２０ａ，２０ｂの割合が大きくなりすぎない。このため、軟磁性材料の磁束密度が著しく低下することを防止できる。
【００３１】
有機物４０はたとえば熱可塑性ポリイミド、熱可塑性ポリアミド、熱可塑性ポリアミドイミド、ポリエチレン、ポリフェニレンサルファイド、ポリアミドイミド、ポリエーテルスルホン、ポリエーテルイミドまたはポリエーテルエーテルケトンなどの熱可塑性樹脂よりなっている。
【００３２】
なお、本実施の形態においては、添加物粒子１０ｂの表面に絶縁被膜２０ｂが形成されている場合について示したが、添加物粒子１０ｂの表面には絶縁被膜２０ｂが形成されていなくてもよい。また、本実施の形態においては、複数の複合磁性粒子３０の各々の間に有機物４０が介在している場合について示したが、有機物４０はなくてもよい。
【００３３】
次に、本実施の形態における軟磁性材料の製造方法について説明する。
【００３４】
図２は、本発明の一実施の形態における軟磁性材料の製造方法を示す工程図である。
【００３５】
図２を参照して、まず、鉄粒子１０ａを準備し、温度４００℃以上９００℃未満で熱処理する。熱処理の温度は、７００℃以上９００℃未満であることがさらに好ましい。熱処理前の鉄粒子１０ａの内部には、多数の歪み（転位、欠陥）が存在している。鉄粒子１０ａに熱処理を実施することによって、この歪みを低減させることができる。次に、たとえば、絶縁被膜２０ａの成分が溶解した水溶液中に鉄粒子１０ａを浸漬し、その後乾燥することにより、鉄粒子１０ａの表面に絶縁被膜２０ａを形成する（ステップＳ１ａ）。これにより、複合磁性粒子３０ａが得られる。
【００３６】
一方、センダストまたはパーマロイの少なくともいずれか一方よりなっている添加物粒子１０ｂを準備し、鉄粒子１０ａと同様の方法により熱処理される。次に、鉄粒子１０ａと同様の方法により、添加物粒子１０ｂの表面に絶縁被膜２０ｂを形成する（ステップＳ１ｂ）。これにより、複合磁性粒子３０ｂが得られる。
【００３７】
このように、鉄粒子１０ａの表面に絶縁被膜２０ａを形成する工程（ステップＳ１ａ）と、添加物粒子１０ｂに絶縁被膜２０ｂを形成する工程（ステップＳ１ｂ）とを別々に行なうことによって、鉄粒子１０ａの粒径と添加物粒子１０ｂの粒径とが大きく異なる場合にも、均一な絶縁被膜をそれぞれの粒子に形成することができる。
【００３８】
次に、複合磁性粒子３０ａと、複合磁性粒子３０ｂと、熱可塑性樹脂よりなる有機物４０とを混合する（ステップＳ１ｃ）。混合粉末に占める添加物粒子の割合は０質量％より大きく３０質量％以下、好ましくは５質量％以上２５質量％以下であり、混合粉末に占める有機物４０の割合は０．０１質量％以上０．１質量％以下である。なお、混合方法に特に制限はなく、たとえばメカニカルアロイング法、振動ボールミル、遊星ボールミル、メカノフュージョン、共沈法、化学気相蒸着法（ＣＶＤ法）、物理気相蒸着法（ＰＶＤ法）、めっき法、スパッタリング法、蒸着法またはゾル−ゲル法などのいずれを使用することも可能である。以上のステップＳ１ａ〜Ｓ３ａが混合粉末を作製する工程（ステップＳ１）である。
【００３９】
次に、得られた混合粉末を金型に入れ、たとえば９８０ＭＰａ以上の圧力で加圧成形する（ステップＳ２）。これにより、混合粉末が圧縮されて成形体が得られる。加圧成形する雰囲気は、不活性ガス雰囲気または減圧雰囲気とすることが好ましい。この場合、大気中の酸素によって混合粉末が酸化されるのを抑制できる。
【００４０】
加圧成形の際、有機物４０は、複合磁性粒子３０の間で緩衝材として機能する。これにより、複合磁性粒子３０同士の接触によって絶縁被膜２０ａ，２０ｂが破壊されることを防ぐ。
【００４１】
次に、加圧成形によって得られた成形体を、温度２００℃以上絶縁被膜２０ａ，２０ｂの熱分解温度未満で熱処理する（ステップＳ３）。絶縁被膜２０ａ，２０ｂの熱分解温度は、たとえばリン酸系絶縁被膜の場合、５００℃である。この熱処理は、主に、加圧成形時に成形体の内部に発生した歪みを低減させることを目的として実施される。
【００４２】
この際、鉄粒子１０ａおよび添加物粒子１０ｂの内部に元々存在した歪みは、上述した熱処理によって既に取り除かれているため、加圧成形後に成形体の内部に存在する歪みの量は比較的少ない。また、加圧成形時に発生する歪みが、鉄粒子１０ａおよび添加物粒子１０ｂの内部に元々存在する歪みに複雑に絡み合うということがない。さらに、新たな歪みは、金型に収容された混合粉末に対して圧力が一方向から加わることによって発生する。これらの理由から、絶縁被膜２０ａ，２０ｂの熱分解温度以下という比較的低い温度で熱処理しているにもかかわらず、成形体の内部に存在する歪みを容易に低減させることができる。
【００４３】
また、鉄粒子１０ａおよび添加物粒子１０ｂの内部には歪みがほとんど存在しないため、複合磁性粒子３０は加圧成形時に変形しやすい。このため、図１に示すように複数の複合磁性粒子３０が互いに噛み合った隙間のない状態で、成形体を形成することができる。これにより、成形体の密度を大きくし、高い透磁率を得ることができる。
【００４４】
また、成形体に対する熱処理は比較的低い温度で実施されるため、絶縁被膜２０ａ，２０ｂが劣化するということがない。これにより、熱処理後においても絶縁被膜２０ａ，２０ｂの各々が鉄粒子１０ａおよび添加物粒子１０ｂの各々を覆う状態が保持され、絶縁被膜２０ａ，２０ｂによって鉄粒子１０ａおよび添加物粒子１０ｂ間に渦電流が流れるのを確実に抑制することができる。さらに好ましくは、加圧成形によって得られた成形体を、温度２００℃以上３００℃以下で熱処理する。この場合、絶縁被膜２０ａ，２０ｂの劣化をさらに抑制することができる。
【００４５】
以上に説明した工程によって、図１に示す成形体が完成する。なお本発明において、複合磁性粒子３０に対する有機物４０の混合は必須の工程ではなく、有機物４０を混合することなく、複合磁性粒子３０のみで続く加圧成形工程を実施してもよい。
【００４６】
また、本実施の形態では、鉄粒子１０ａの表面に絶縁被膜２０ａを形成する工程と、添加物粒子１０ｂに絶縁被膜２０ｂを形成する工程とが別々に行なわれる場合について示したが、本発明はこのような場合に限定されるものではなく、鉄粒子１０ａと添加物粒子１０ｂとを混合した後で、鉄粒子１０ａと添加物粒子１０ｂとの各々に絶縁被膜２０ａ，２０ｂの各々を同時に形成してもよい。これにより、製造工程を簡略化することができる。
【００４７】
また、本実施の形態においては、絶縁被膜２０ａの成分が溶解した水溶液中に鉄粒子１０ａを浸漬して絶縁被膜２０ａを形成する方法が示されたが、本発明はこのような場合に限定されるものではなく、鉄粒子の表面に絶縁被膜を形成する方法は任意である。また、本実施の形態においては、絶縁被膜２０ａ，２０ｂがリン酸アルミニウム化合物と、リン酸カルシウム化合物とを含む絶縁体である場合について示したが、本発明はこのような場合の他、リン酸鉄、リン酸マンガン、リン酸亜鉛、リン酸カルシウム、リン酸アルミニウム、酸化シリコン、酸化チタン、酸化アルミニウムまたは酸化ジルコニウムなどの酸化物絶縁体よりなる絶縁被膜が形成されてもよい。
【００４８】
本実施の形態の軟磁性材料は、圧粉磁心の作製に用いられる軟磁性材料であって、絶縁被膜２０ａが表面に形成された鉄粒子１０ａと、センダストまたはパーマロイの少なくともいずれか一方よりなる添加物粒子１０ｂとを含んでいる。添加物粒子１０ｂは０質量％より大きく３０質量％以下の割合で含まれている。
【００４９】
本実施の形態の軟磁性材料の製造方法は、以下の工程を備えている。絶縁被膜２０ａが表面に形成された鉄粒子１０ａと、センダストまたはパーマロイの少なくともいずれか一方よりなる添加物粒子１０ｂとが混合された混合粉末を作製する（ステップＳ１）。混合粉末を加圧成形して成形体を形成する（ステップＳ２）。成形体を熱処理する（ステップＳ３）。混合粉末を作製する（ステップＳ１）際に、添加物粒子は０質量％より大きく３０質量％以下の割合で混合される。
【００５０】
本実施の形態の軟磁性材料およびその製造方法によれば、軟磁性材料に交流磁界が印加されると、軟磁性材料に含まれるセンダストまたはパーマロイが容易に磁化され、磁化されたセンダストまたはパーマロイが周囲の鉄分の磁化を促進する。その結果、純鉄よりなる場合では到達することのできない高い交流磁気特性を有する軟磁性材料を得ることができる。また、センダストまたはパーマロイの量を３０質量％以下とすることで、センダストまたはパーマロイによる飽和磁束密度Ｂｓの低下を抑えることができる。さらに、センダストまたはパーマロイの量を３０質量％以下とすることで、センダストまたはパーマロイによる成形性の低下を抑えることができる。したがって、軟磁性材料の成形性を向上することができる。
【００５１】
本実施の形態の軟磁性材料においては、添加物粒子１０ｂが５質量％以上２５質量％以下の割合で含まれている。
【００５２】
本実施の形態の軟磁性材料の製造方法においては、混合粉末を作製する（ステップＳ１）際に、添加物粒子１０ｂが５質量％以上２５質量％以下の割合で混合される。
【００５３】
これにより、軟磁性材料の交流磁気特性を一層向上することができる。
【００５４】
本実施の形態の軟磁性材料においては、有機物４０としての熱可塑性樹脂が０．０１質量％以上０．１質量％以下の割合でさらに含まれている。
【００５５】
本発明の軟磁性材料においては、混合粉末を作製する（ステップＳ１）際に、有機物４０としての熱可塑性樹脂が０．０１質量％以上０．１質量％以下の割合でさらに混合される。
【００５６】
これにより、熱可塑性樹脂が複合磁性粒子３０ａおよび複合磁性粒子３０ｂの間に介在している状態になる。熱可塑性樹脂の割合を０．０１質量％以上とすることにより、加圧成形時の応力を受けて複合磁性粒子３０ａおよび複合磁性粒子３０ｂの間で熱可塑性樹脂がたわむことにより、複合磁性粒子３０ａおよび複合磁性粒子３０ｂの間で潤滑剤として機能するようになる。また、鉄粒子１０ａ同士の間の絶縁性を高めることができる。一方、熱可塑性樹脂の割合を０．１質量％以下とすることにより、軟磁性材料の磁性体部分の密度を高くすることができるので、交流磁気特性を高く保つことができる。
【００５７】
本実施の形態の軟磁性材料の製造方法においては、成形体を形成する（ステップＳ２）際に、混合粉末に９８０ＭＰａ以上の圧力が加えられる。
【００５８】
これにより、軟磁性材料を高密度化することができるので、飽和磁束密度Ｂｓを向上することができ、交流磁気特性を向上することができる。
【００５９】
本発明の軟磁性材料を用いて圧粉磁心を作製することにより、飽和磁束密度が１．５Ｔ以上の圧粉磁心を得ることができる。
【００６０】
なお、本発明による軟磁性材料の製造方法は、たとえば、圧粉磁心、チョークコイル、スイッチング電源素子、磁気ヘッド、各種モータ部品、自動車用ソレノイド、各種磁気センサおよび各種電磁弁などの製品の作製に利用することができる。
【実施例】
【００６１】
以下、本発明の実施例について説明する。
【００６２】
（実施例１）
本実施例においては、センダストよりなる添加物粒子の割合を０質量％〜５０質量％の範囲で変化させ、交流磁気特性の変化を調べた。具体的には、ガスアトマイズセンダスト粉であるＤＡＰＭＳＡ１０（大同特殊鋼製）を７００℃の温度で１時間、窒素雰囲気中で熱処理して添加物粒子を作製した。また、純鉄よりなる複合磁性粒子としてＳｏｍａｌｏｙ（ヘネガス社製）を用いた。これら２つの粒子を用いて上記実施の形態とほぼ同様の方法で軟磁性材料を作製し、この軟磁性材料を用いて圧粉磁心を作製した。得られた圧粉磁心について、ＢＨカーブトレーサを用いて保磁力Ｈｃ、磁束密度Ｂ１００（１００Ｏｅ（≒８．０×１０6Ａ／ｍ）の外部磁界を印加したときの磁束密度）、および飽和磁束密度Ｂｓを測定した。保磁力Ｈｃについては、理論値の保磁力Ｈｃを算出し、理論値に対する保磁力Ｈｃの低下率を算出した。
【００６３】
なお、理論値の保磁力Ｈｃは以下の方法により算出した。１００質量％のＳｏｍａｌｏｙの保磁力ＨｃをＡとし、５０質量％のＳｏｍａｌｏｙと５０質量％のセンダストとを混合したときの保磁力Ｈｃを（０．５Ａ＋０．５Ｂ）としてＡ，Ｂの値を算出した、そして、このＡ，Ｂの値を用いて、理論値の保磁力ＨｃをＨｃ＝Ａ（１−ｘ）＋Ｂｘ（ｘ：センダストの質量の割合）の式から算出した。この結果を表１、図３および図４に示す。
【００６４】
【表１】
2005303007.tif 000003
【００６５】
表１、図３および図４に示すように、センダストの混合比が０質量％より大きく３０質量％以下の場合には、理論値に対する保磁力Ｈｃの低下率は０％より大きくなっている。特に、センダストの混合比が５質量％以上２５質量％以下の場合には、理論値に対する保磁力Ｈｃの低下率は４％以上大きくなっている。これにより、センダストの混合比が０質量％より大きく３０質量％以下の場合、特に５質量％以上２５質量％以下の場合には、交流磁気特性が向上することが分かる。また、センダストの混合比が０質量％より大きく３０質量％以下の場合には、飽和磁束密度Ｂｓがいずれも１．５Ｔ以上となっており、磁束密度Ｂ１００がいずれも１．３Ｔ以上となっていることが分かる。
【００６６】
（実施例２）
本実施例では、ポリフェニレンサルファイド（以下、ＰＰＳと記す）の割合を０質量％〜０．６質量％の範囲で変化させ、交流磁気特性の変化を調べた。具体的には、実施例１とほぼ同様の方法で作製した約２０質量％の添加物粒子と、約８０質量％のＳｏｍａｌｏｙと、０質量％〜０．６質量％のＰＰＳとを混合し、軟磁性材料を作製した。そして、この軟磁性材料を用いて圧粉磁心を作製した。得られた圧粉磁心について、ＢＨカーブトレーサを用いて保磁力Ｈｃ、磁束密度Ｂ１００、飽和磁束密度Ｂｓ、および鉄損を測定した。鉄損については、印加する外部磁場の周波数を１ｋＨｚ、出力を１０ｋＧ（＝１Ｔ）として測定した。この結果を表２、図５および図６に示す。
【００６７】
【表２】
2005303007.tif 000004
【００６８】
表２、図５および図６に示すように、ＰＰＳの混合比が０．０１質量％以上０．１質量％以下の場合には、鉄損が約１５０Ｗ／ｋｇ以下の低い値となっていることが分かる。また、ＰＰＳの混合比が０．１質量％以下の場合には、磁束密度Ｂ１００が約１．３４Ｔ以上の高い値となっていることが分かる。以上の結果から、ＰＰＳの割合を０．０１質量％以上とすることで鉄粒子同士の間の絶縁性を高めることができ、ＰＰＳの割合を０．１質量％以下とすることにより、交流磁気特性を高く保てることが分かる。
【００６９】
（実施例３）
本実施例では、成形体を形成する際に混合粉末に加える圧力を７〜１３ｔ／ｃｍ2（６８６〜１２７５ＭＰａ）の間で変化させ、得られる圧粉磁心の交流磁気特性の変化を調べた。具体的には、実施例１とほぼ同様の方法で作製した約２０質量％の添加物粒子と、約８０質量％のＳｏｍａｌｏｙと、０．１質量％のＰＰＳとを混合して混合粉末を作製した。そして、この混合粉末を７〜１３ｔ／ｃｍ2の圧力でそれぞれ圧粉成形し、その後４００℃の温度で１時間熱処理した。得られた圧粉磁心について、ＢＨカーブトレーサを用いて保磁力Ｈｃ、磁束密度Ｂ１００、飽和磁束密度Ｂｓ、および鉄損を測定した。鉄損については、印加する外部磁場の周波数を１ｋＨｚ、出力を１０ｋＧ（＝１Ｔ）として測定した。この結果を表３、図７および図８に示す。
【００７０】
【表３】
2005303007.tif 000005
【００７１】
表３、図７および図８に示すように、圧力が１０ｔ／ｃｍ2（９８０ＭＰａ）以上の場合には、飽和磁束密度Ｂｓが１．７（Ｔ）以上となって飛躍的に向上しており、また、保磁力Ｈｃの値も低下している。さらに、圧力が１０ｔ／ｃｍ2以上の場合には、鉄損も１４８Ｗ／ｋｇ以下の低い値となっている。以上の結果から、成形体を形成する際に混合粉末に１０ｔ／ｃｍ2（９８０ＭＰａ）以上の圧力を加えることで、交流磁気特性を向上できることが分かる。
【００７２】
以上に開示された実施の形態および実施例はすべての点で例示であって制限的なものではないと考慮されるべきである。本発明の範囲は、以上の実施の形態および実施例ではなく、特許請求の範囲によって示され、特許請求の範囲と均等の意味および範囲内でのすべての修正や変形を含むものと意図される。
【図面の簡単な説明】
【００７３】
【図１】本発明の一実施の形態における軟磁性材料の製造方法によって作製された成形体を拡大して示す模式図である。
【図２】本発明の一実施の形態における軟磁性材料の製造方法を示す工程図である。
【図３】本発明の実施例１におけるセンダストの混合比と保磁力Ｈｃとの関係を示す図である。
【図４】本発明の実施例１におけるセンダストの混合比と理論値に対する保磁力Ｈｃの低下率との関係を示す図である。
【図５】本発明の実施例２におけるＰＰＳの混合比と鉄損との関係を示す図である。
【図６】本発明の実施例２におけるＰＰＳの混合比と磁束密度Ｂ１００との関係を示す図である。
【図７】本発明の実施例３における飽和磁束密度Ｂｓと鉄損との関係を示す図である。
【図８】本発明の実施例３におけるプレス圧と鉄損との関係を示す図である。
【符号の説明】
【００７４】
１０ａ  鉄粒子、１０ｂ  添加物粒子、２０ａ，２０ｂ  絶縁被膜、３０，３０ａ，３０ｂ  複合磁性粒子、４０  有機物。
【図１】
2005303007.tif 000006
【図２】
2005303007.tif 000007
【図３】
2005303007.tif 000008
【図４】
2005303007.tif 000009
【図５】
2005303007.tif 000010
【図６】
2005303007.tif 000011
【図７】
2005303007.tif 000012
【図８】
2005303007.tif 000013